(57)【要約】【課題】鋳造初期から末期まで連続鋳造用ノズルへのアルミナ付着を安定的に抑制し、且つ高い鋳片品質を実現することが可能なタンディッシュ上ノズルを提供する。【解決手段】本発明に係るタンディッシュ上ノズル１０は、ノズル本体１１内に、ノズル孔１４とほぼ同心で軸方向に延びる環状スリット１２と、環状スリット１２に不活性ガスを供給する供給路１３とを備え、内壁耐火物の上部１５ａがポーラス性耐火物とされ、内壁耐火物の下部１５ｂに、ノズル孔１４に不活性ガスを吹き込む貫通孔１６が設けられている。ポーラス性耐火物は、Ｃを５質量％以上３０質量％未満、ＳｉＯ２を５質量％以上１５質量％未満、Ａｌ２Ｏ３を５０質量％以上９０質量％未満含有し、ＳｉＯ２の粒径が１．０ｍｍ未満とされ、鋳造に使用する前の状態でのＳｉＯ２粒子の周囲９０％以上がＣによって被覆され、前記ポーラス性耐火物の気孔率は１８％以上２７％以下である。【選択図】図１
2020108903.tif 000002
【特許請求の範囲】
【請求項１】
タンディッシュの流出口に設置される上ノズルにおいて、
ノズル本体内に、ノズル孔とほぼ同心で軸方向に延びる環状スリットと、前記環状スリットに不活性ガスを供給する供給路とを備え、
前記ノズル孔と前記環状スリットに挟まれた内壁耐火物の上部がポーラス性耐火物とされると共に、前記内壁耐火物の下部に、前記環状スリットと連通し前記ノズル孔に不活性ガスを吹き込む貫通孔が設けられ、
前記ポーラス性耐火物は、Ｃを５質量％以上３０質量％未満、ＳｉＯ２を５質量％以上１５質量％未満、Ａｌ２Ｏ３を５０質量％以上９０質量％未満含有し、且つ前記ＳｉＯ２の粒径が１．０ｍｍ未満とされ、
鋳造に使用する前の状態でのＳｉＯ２粒子の周囲９０％以上がＣによって被覆され、前記ポーラス性耐火物の気孔率が１８％以上２７％以下であることを特徴とするタンディッシュ上ノズル。
【発明の詳細な説明】
【技術分野】
【０００１】
本発明は、タンディッシュの流出口に設置される上ノズルに関する。
【背景技術】
【０００２】
酸化精錬された溶鋼は通常Ａｌにより脱酸され、酸化精錬により増加した溶鋼中の酸素が除去される。脱酸生成物であるＡｌ２Ｏ３（アルミナ）粒子は溶鋼との密度差によって溶鋼から浮上して分離されるが、密度差のみによる分離には限界があり、微細なアルミナ粒子が溶鋼中に懸濁した状態で残留する。
また、Ａｌ脱酸後の溶鋼中にはＡｌが溶解しており、このＡｌが取鍋からタンディッシュへの注入過程やタンディッシュ内において大気と接触して酸化することにより、アルミナが新たに溶鋼中に生成される。
【０００３】
溶鋼中に懸濁しているこれらアルミナ粒子は、アルミナ−カーボン質耐火物からなる上ノズルやスライディングノズル、浸漬ノズルといった連続鋳造用ノズルを通過する際に、ノズル内壁に付着して堆積しノズル閉塞を引き起こす要因となる。また、アルミナ粒子が鋳型内に侵入して凝固シェルに捕捉され製品欠陥となるおそれがある。
ノズル内壁にアルミナ粒子が付着・堆積してノズル閉塞が起きると、鋳造作業及び鋳片品質において様々な問題が発生する。具体的には、鋳片引抜速度を低下せざるを得ず、生産性が落ちるのみならず、場合によっては鋳込作業そのものの中止を余儀なくされる。また、浸漬ノズル内壁に堆積したアルミナが突然剥離し、大きなアルミナ粒子となって鋳型内に排出され、これが凝固シェルに捕捉された場合には製品欠陥となる。さらには、欠陥部位の凝固が遅れて溶鋼が流出しブレークアウトにつながることさえある。
【０００４】
このような理由から種々のアルミナ付着抑制対策が実施されている。その一つとして、タンディッシュから鋳型への溶鋼供給流路の一部を構成する上ノズルからＡｒ等の不活性ガスを当該流路内に吹き込むことが行われている。具体的には、上ノズルの内壁部を貫通孔を有する耐火物で構成し、貫通孔からの不活性ガス吹き込みによる乱流によってノズル内壁面を洗浄しアルミナの付着を抑制する。もしくは、上ノズルの内壁部をポーラス性耐火物で構成し、ポーラス性耐火物からの不活性ガス吹き込みによって溶鋼中に懸濁するアルミナ粒子をガス気泡で捕捉して鋳型内へ流出させ鋳型内湯面へ浮上させる。
【０００５】
例えば特許文献１では、ノズル本体内に、ノズル孔とほぼ同心で軸方向に延びる環状スリットと、環状スリットに不活性ガスを供給する供給路と、環状スリットと連通しノズル孔に不活性ガスを吹き込む直径０．５ｍｍ以下の貫通孔を複数形成したタンディッシュ上ノズルが提案されている。特許文献１によれば、直径０．５ｍｍ以下の貫通孔を水平もしくは下向きに所定角度傾けて形成することにより、タンディッシュに注入された溶鋼が撹拌され、ノズル内壁へのアルミナ付着を防止することができるとしている。
【０００６】
また、特許文献２には、ガス吹き込み時の背圧を１．２ｋｇ／ｃｍ２Ｇ以上、ガス吹き込み流量を５〜１０ＮＬ／ｍｉｎとして、タンディッシュ上ノズルのポーラスレンガから不活性ガスを吹き込む方法が提案されている。特許文献２によれば、背圧を高くすることによって均一なガスを吹き込むことができ、ガス気泡内にアルミナが捕捉されて浸漬ノズル内壁にアルミナが付着することがなく、ノズル閉塞が防止されるとしている。
【先行技術文献】
【特許文献】
【０００７】
【特許文献１】特開２００５−２７９７２９号公報
【特許文献２】特開２０００−８４６４７号公報
【発明の概要】
【発明が解決しようとする課題】
【０００８】
アルミナ付着を効率良く抑制するには、鋳造初期から末期までガス吹き込み機能を維持することやガス気泡の大きさを調整することが必要となる。
特許文献１記載の技術のように、ノズル本体内に貫通孔を形成して不活性ガスをノズル孔に吹き込む場合、比較的大きなガス気泡が吹き込まれることから、ノズル内壁へのアルミナ付着抑制効果は得られるものの、溶鋼中に懸濁しているアルミナ粒子を浮上・分離させる効果が小さいため、鋳片品質の改善が十分に得られないという課題がある。
【０００９】
また、特許文献２記載の技術では、鋳造初期の背圧を高くすることによりノズル閉塞は防止できても、長時間の鋳造に伴ってポーラス性耐火物を構成する材料中のシリカ粒子のガス化により組織劣化が進行し、背圧の低下と共にガス気泡の肥大化が進行することがわかった。その結果、溶鋼中に懸濁しているアルミナ粒子の捕捉量が低下し、浸漬ノズルへのアルミナ付着が抑制できなくなると共に、安定した鋳片品質を得ることが困難となる。また、アルミナ粒子を捕捉した微細な気泡が鋳型内で浮上しきれずに凝固シェルに捕捉され、鋳片品質を悪化させる場合もあった。
【００１０】
本発明はかかる事情に鑑みてなされたもので、鋳造初期から末期まで連続鋳造用ノズルへのアルミナ付着を安定的に抑制し、且つ高い鋳片品質を実現することが可能なタンディッシュ上ノズルを提供することを目的とする。
【課題を解決するための手段】
【００１１】
上記目的を達成するため、本発明は、タンディッシュの流出口に設置される上ノズルにおいて、
ノズル本体内に、ノズル孔とほぼ同心で軸方向に延びる環状スリットと、前記環状スリットに不活性ガスを供給する供給路とを備え、
前記ノズル孔と前記環状スリットに挟まれた内壁耐火物の上部がポーラス性耐火物とされると共に、前記内壁耐火物の下部に、前記環状スリットと連通し前記ノズル孔に不活性ガスを吹き込む貫通孔が設けられ、
前記ポーラス性耐火物は、Ｃ（カーボン）を５質量％以上３０質量％未満、ＳｉＯ２（シリカ）を５質量％以上１５質量％未満、Ａｌ２Ｏ３（アルミナ）を５０質量％以上９０質量％未満含有し、且つ前記ＳｉＯ２の粒径が１．０ｍｍ未満であり、
鋳造に使用する前の状態でのＳｉＯ２粒子の周囲９０％以上がＣによって被覆され、前記ポーラス性耐火物の気孔率が１８％以上２７％以下であることを特徴としている。
【００１２】
ノズル内壁へのアルミナ付着抑制と、高い鋳片品質を実現するため、本発明では、アルミナ付着抑制効果が得られやすい貫通孔によるガス吹き込みと、アルミナ粒子の捕捉が促進されやすいポーラス性耐火物によるガス吹き込みを組み合わせた構造としている。さらに、長時間鋳造しても組織劣化しない組成からなるポーラス性耐火物とすることで、鋳造初期から末期まで微細気泡を維持できるようにしている。
【発明の効果】
【００１３】
本発明に係るタンディッシュ上ノズルでは、長時間の鋳造においても組織劣化しない組成からなるポーラス性耐火物から吹き出る微細なガス気泡によってアルミナ介在物の捕捉促進を図ると同時に、内壁耐火物の下部に設けた貫通孔からノズル孔に不活性ガスを吹き込むことによりノズル内壁へのアルミナ付着を抑制すると共に、ポーラス性耐火物からの微細な気泡と合体して浮上しやすくするので、鋳造初期から末期まで連続鋳造用ノズルへのアルミナ付着を安定的に抑制し、且つ高い鋳片品質を実現することができる。
【図面の簡単な説明】
【００１４】
【図１】本発明の一実施の形態に係るタンディッシュ上ノズルの縦断面図である。
【図２】従来のタンディッシュ上ノズルと本実施の形態に係るタンディッシュ上ノズルについて、鋳造に使用する前と鋳造後のポーラス性耐火物部分の各気孔率を比較したグラフである。
【図３】従来のポーラス性耐火物からなるタンディッシュ上ノズルと本実施の形態に係るタンディッシュ上ノズルについて、鋳造長と上ノズル背圧指数の関係を比較したグラフである。
【発明を実施するための形態】
【００１５】
続いて、添付した図面を参照しつつ、本発明を具体化した実施の形態について説明し、本発明の理解に供する。
【００１６】
［上ノズルの構造］
本発明の一実施の形態に係るタンディッシュ上ノズル１０の縦断面を図１に示す。
タンディッシュの流出口に設置されるタンディッシュ上ノズル１０は、溶鋼の流通路となるノズル孔１４と、ノズル孔１４を囲繞する耐火物からなる概略円筒状のノズル本体１１とから構成されている。
ノズル本体１１の外周面は鉄皮１７で被覆され、ノズル本体１１内には、ノズル孔１４とほぼ同心で軸方向に延びる環状スリット１２が形成されている。環状スリット１２には供給路１３を介して外部から不活性ガスが供給される。環状スリット１２のクリアランスは１ｍｍ程度である。
【００１７】
ノズル孔１４と環状スリット１２に挟まれた内壁耐火物１５の上部１５ａはポーラス性耐火物とされ、内壁耐火物１５の下部１５ｂには、環状スリット１２と連通しノズル孔１４に不活性ガスを吹き込む複数の貫通孔１６が設けられている。貫通孔１６の直径は０．５ｍｍ以上１．０ｍｍ以下とし、貫通孔１６の数は５０〜１５０程度とするのが好ましい。直径０．５ｍｍ未満の貫通孔は製造が難しく、１．０ｍｍ超では気泡が大きくなり過ぎてノズルへのアルミナ付着抑制効果が小さくなる。
【００１８】
ポーラス性耐火物は、Ｃ（カーボン）を５質量％以上３０質量％未満、ＳｉＯ２（シリカ）を５質量％以上１５質量％未満、Ａｌ２Ｏ３（アルミナ）を５０質量％以上９０質量％未満含有し、残部は他の耐火物成分及び不可避的不純物とし、ＳｉＯ２の粒径は１．０ｍｍ未満とする。
また、鋳造に使用する前の状態でのＳｉＯ２粒子の周囲９０％以上がＣによって被覆され、ポーラス性耐火物の鋳片鋳造前後における気孔率は１８％以上２７％以下とする。
なお、貫通孔１６を設ける耐火物の組成は特に限定されず、ノズル本体１１を構成するアルミナ−カーボン質耐火物もしくは本発明に使用するポーラス性耐火物と同じでもよい。
【００１９】
［本発明の考え方］
タンディッシュ上ノズルから吹き込む不活性ガスのガス気泡径が小さいほど、溶鋼中に懸濁する微細なアルミナ粒子はガス気泡に捕捉され、スライディングノズルや浸漬ノズルの内壁へのアルミナ付着が抑制される。従って、連続鋳造用ノズルへのアルミナ付着を長時間安定して抑制するためには、ポーラス性耐火物が組織劣化することなく、小さいガス気泡径を維持することが重要となる。
【００２０】
ポーラス性耐火物の組織劣化は、耐火物中に含まれるＳｉＯ２粒子の１５５０℃還元雰囲気下におけるガス化反応によって出現する現象であり、以下の反応式１によって進行する。なお、（ｓ）は固体、（ｇ）はガスを意味する。
ＳｉＯ２（ｓ） ＋ Ｃ(s) → ＳｉＯ（ｇ）＋ＣＯ（ｇ）  ・・・  反応式１
上記反応によるＳｉＯ２粒子のガス化によってポーラス性耐火物の組織劣化が進行する。これにより、ポーラス性耐火物組織内の気孔が三次元的に連結してガス流路が大きくなり、発生する気泡も大きくなってしまう。
【００２１】
本発明に係るタンディッシュ上ノズルでは、上記反応式１によって進行するポーラス性耐火物の組織劣化を抑制すると同時に、連続鋳造用ノズルを亀裂や割れ等の問題なく安定して使用可能とするため、ポーラス性耐火物の組成を上記構成とし、さらにＳｉＯ２粒子の周囲９０％以上がＣによって被覆されるようにする。このような構成とすることで、１５５０℃還元雰囲気下では、上記反応式１と同時に以下の反応式２が進行する。
ＳｉＯ（ｇ）＋２Ｃ（ｓ）→ ＳｉＣ（ｓ）＋ＣＯ（ｇ）  ・・・  反応式２
【００２２】
上記反応式２より、ＳｉＯ２粒子がガス化して発生したＳｉＯが、その周囲に隣接するＣと反応して緻密なＳｉＣ層を形成する。これにより、ポーラス性耐火物組織内における気孔の連結が抑制される。その結果、鋳造末期においても小さいガス気泡径を維持することが可能となる。それ故、製造に使用する前の状態でのポーラス性耐火物では、ＳｉＯ２粒子の周囲にＣを予め隣接させることが重要となる。
【００２３】
なお、ポーラス性耐火物を構成する成分を上記数値範囲に限定した理由は以下の通りである。
Ｃが５質量％未満では、ＳｉＯ２粒子周囲のＣ被覆率が低下するため、反応式２による組織劣化抑制効果が得られず、鋳造中における組織劣化の進行によって背圧低下を招いてしまう。一方、Ｃが３０質量％以上では、余剰なＣによるポーラス性耐火物の損耗が鋳造中に生じやすくなる。
ＳｉＯ２が５質量％未満では、ＳｉＯ２量不足による耐熱衝撃性の低下によって亀裂が発生する一方、ＳｉＯ２が１５質量％以上では、ポーラス性耐火物の損耗が鋳造中に生じやすくなる。
ポーラス性耐火物中の主原料であるアルミナは耐火性原料として一般的に使用されるものであり、５０質量％未満ではポーラス性耐火物の損耗が生じやすくなる一方、９０質量％以上では、ＳｉＯ２やＣが規定量未満となる。
【００２４】
ＳｉＯ２粒子の粒径が１．０ｍｍ以上の場合、鋳造中にガス化した後、亀裂の起点となり割れやすくなる。
また、ＳｉＯ２粒子周囲のＣ被覆率が９０％未満の場合、組織劣化の抑制効果が得られず、鋳造中における組織劣化が進行する。
【００２５】
ポーラス性耐火物の気孔率が１８％未満では、気孔率が小さすぎて気泡が出にくくなる一方、２７％超では、気孔率が大きすぎ、発生する気泡径も大きくなり過ぎる。
【００２６】
図２は、従来のポーラス性耐火物（ＳｉＯ２粒子へのＣ被覆率が９０％未満の耐火物）からなるタンディッシュ上ノズルと本実施の形態に係るタンディッシュ上ノズルについて、鋳造に使用する前と鋳造後のポーラス性耐火物部分の各気孔率を比較したグラフである。
気孔率は開孔気孔の値であり、アルキメデス法により測定した。具体的には、ポーラス性耐火物のサンプル片を乾燥させた時の重量（Ｗ０）、水中に完全浸漬させた際の重量（Ｗ１）、及び水中に完全浸漬させた状態で真空引きした際の重量（Ｗ２）を測定し、その比率から気孔率（Ｐ）を算出した。算出式は、Ｐ＝（Ｗ２−Ｗ０）／（Ｗ２−Ｗ１）となる。
同図より、従来のタンディッシュ上ノズルに比べて本実施の形態に係るタンディッシュ上ノズルのほうが、鋳造前後における気孔率の増大幅が小さいことがわかる。
【００２７】
また、図３は、従来のポーラス性耐火物からなるタンディッシュ上ノズルと本実施の形態に係るタンディッシュ上ノズルについて、鋳造長と上ノズル背圧指数の関係を比較したグラフである。不活性ガスはＡｒ、流量は６Ｌ／ｍｉｎ、鋳片の幅は１７００ｍｍ、鋳造速度は１．２ｍ／ｍｉｎ〜１．４ｍ／ｍｉｎである。なお、上ノズル背圧指数は、従来と本実施の形態それぞれの鋳造初期における上ノズル背圧を１００とした時に、鋳造長（＝鋳造時間）に伴う上ノズル背圧を指数表記した値である。
従来のタンディッシュ上ノズルは、鋳造長が増大するにつれて背圧が低下しているが、本実施の形態に係るタンディッシュ上ノズルは、鋳造長鋳造時間にかかわらず背圧が安定していることが同図よりわかる。
【００２８】
［タンディッシュ上ノズルの製造方法］
原料である粉体を所定の量比で配合し、液状もしくは粉末状のバインダーを加えてミキサーで混練する。混練物はノズル本体用と内壁耐火物用の各々を作製する。ここで、ポーラス性耐火物の原料を配合する際、予めＳｉＯ２原料とＣ原料を混合しておく。これにより、ＳｉＯ２粒子の周囲９０％以上をＣによって被覆することができる。
【００２９】
各々の混練物を用いて、環状スリットと貫通孔を所定位置に有する上ノズル形状に成型するため、乾燥・焼成段階で環状スリットと貫通孔が形成されるように、可燃性物質からなる環状スリットと貫通孔の型を上ノズル形状の型枠に予め設置しておく。予め設置した型に対して、外側にノズル本体用混練物、内側に内壁耐火物用混練物を投入し、等方加圧成形機等の高圧成形機で圧縮して上ノズル形状の成形体を得る。得られた成形体を乾燥・焼成することにより、環状スリットと貫通孔、ポーラス性耐火物を所定位置に有するタンディッシュ上ノズル耐火物が製造される。
【００３０】
製造したタンディッシュ上ノズルは、加工機によって所定寸法の外径に加工され、シール材を塗布した状態で外周に鉄ケース（鉄皮）を被せる。次いで、鉄ケースに孔を開け、さらにノズル本体にも孔を空け、環状スリット部分まで到達させる。空けた孔にパイプ(供給路)を挿入し、耐火物とパイプの隙間からガスが漏れないようシール材で封止する。
【００３１】
なお、上記方法によって製造されるタンディッシュ上ノズルの形状は特に規定するものではなく、タンディッシュ底部に固定することができれば、どのような形状でも適用可能である。
【００３２】
［タンディッシュ上ノズルの使用方法］
上ノズル使用時に吹き込むＡｒ等の不活性ガスの流量や圧力は特に限定するものではないが、通常は２〜３０ＮＬ／ｍｉｎのガス流量、０．５〜１ｋｇ／ｃｍ２のガス圧力で使用する。
【００３３】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。
【実施例】
【００３４】
本発明の効果について検証するために実施した検証試験について説明する。
試験条件及び試験結果の一覧を表１に示す。
【００３５】
【表１】
2020108903.tif 000003
【００３６】
［試験条件］
（ａ）使用前のタンディッシュ上ノズル
内壁耐火物上部に使用したポーラス性耐火物の使用前における気孔率は、上述したアルキメデス法により測定した開孔気孔の値である。
使用前におけるポーラス性耐火物の水中ガス気泡径は、鋳造初期のガス気泡径を想定した数値であり、使用前の上ノズルを軸方向に半分に切断した後に切断面とノズル内面の貫通孔を非水溶性の接着剤で塞ぎ、水中に漬けて２．０ｋｇ／ｃｍ２の圧力でガスを吹き込むことにより、ポーラス性耐火物から噴き出た気泡を撮影し、気泡１０個について画像解析により測定した直径の平均値である。
【００３７】
ＳｉＯ２粒子へのＣ被覆率は、使用前のポーラス性耐火物からサンプルを切り出して断面のＳＥＭ−ＥＰＭＡ観察を行い、ＳｉＯ２粒子の外周がＣで覆われている割合をＣ被覆率として算出した。
なお、ＳＥＭ−ＥＰＭＡは、走査型電子顕微鏡に波長分散形Ｘ線検出機を取り付けて、試料表面の元素の同定や定量分析をする装置である。
【００３８】
（ｂ）鋳造後のタンディッシュ上ノズル
鋳造時間３００分、連々数６回、ガス吹込み圧力０．７ｋｇ／ｃｍ２以上の条件でＡｌキルド鋼の連続鋳造を実施した後、使用したタンディッシュ上ノズルを回収して評価した。
【００３９】
鋳造後のポーラス性耐火物の気孔率は、上記と同様、アルキメデス法により測定した開孔気孔の値である。
１５５０℃熱処理後におけるポーラス性耐火物の水中ガス気泡径は、鋳造末期のガス気泡径を想定した数値であり、１５５０℃で５時間保持する熱処理後の上ノズルを軸方向に半分に切断した後に切断面とノズル内面の貫通孔を非水溶性の接着剤で塞ぎ、水中に漬けて２．０ｋｇ／ｃｍ２の圧力でガスを吹き込むことにより、ポーラス性耐火物から噴き出た気泡を撮影し、気泡１０個について画像解析により測定した直径の平均値である。厳密には、鋳造後のポーラス性耐火物の水中ガス気泡径を測定する必要があるが、原型を留めた状態で鋳造後の上ノズルを回収することが非常に困難であるため、１５５０℃熱処理後の水中ガス気泡径を鋳造末期のガス気泡径と想定して測定した。
【００４０】
ＳｉＣ緻密層の生成については、走査型電子顕微鏡による組織観察からＳｉＣ層の生成の有無を判断した。
【００４１】
［評価方法］
鋳片内アルミナ介在物個数密度指数は、連々鋳の最後に鋳造された鋳片をサンプリングし、スライム分析により得られたアルミナ介在物個数密度について、比較例１を１００として指数表記した値である。
また、アルミナ付着厚み指数は、上ノズル、スライディングノズル、浸漬ノズル各内壁への最大アルミナ付着厚みの合計値について、比較例１を１００として指数表記した値である。
【００４２】
［結果と考察］
実施例１〜３は、鋳造過程においてポーラス性耐火物の組織内にＳｉＣ緻密層が生成されたため、気孔率の増大による組織劣化が抑制され、背圧も低下することなく初期の微細なガス気泡径が維持されている。それ故、鋳造初期から末期までアルミナ介在物の捕捉効果が維持され、ノズル内壁へのアルミナ付着抑制も安定した結果が得られたと推察される。
【００４３】
一方、比較例１は、ポーラス性耐火物中のＳｉＯ２が２５質量％と本発明範囲より多いことから、鋳造過程でＳｉＣ緻密層が生成せず、ＳｉＯ２粒子のガス化によって組織が顕著に劣化して気孔率が増大した結果、背圧の低下に伴うガス気泡の肥大化が進行し、鋳片品質の改善に課題が残る結果になったと考えられる。
また、比較例２は、ポーラス性耐火物が本発明範囲内の組成であっても、内壁耐火物の下部に貫通孔を持たない構造であることから、ノズル内壁へのアルミナ付着抑制において課題が残る結果になったと考えられる。
【符号の説明】
【００４４】
１０：タンディッシュ上ノズル、１１：ノズル本体、１２：環状スリット、１３：供給路、１４：ノズル孔、１５：内壁耐火物、１５ａ：上部、１５ｂ：下部、１６：貫通孔、１７：鉄皮
【図１】
2020108903.tif 000004
【図２】
2020108903.tif 000005
【図３】
2020108903.tif 000006